(57)【要約】【課題】粘度が低く取り扱いに優れ、優れた耐クリープ性能や引張強さを有する粘着剤組成物や、該粘着剤組成物を予め塗工することにより、現場で簡便に施工できる化粧シートを提供する。【解決手段】２−ヒドロキシプロピルアクリレート、２-エチルヘキシルアクリレート、ｎ−ブチルアクリレート、アクリル酸を共重合したアクリル酸エステル系重合体を含有することを特徴とする粘着剤組成物を用いる。また、前記粘着剤組成物が予め塗工されていることを特徴とする化粧シートを用いる。【選択図】なし【特許請求の範囲】
【請求項１】
２−ヒドロキシプロピルアクリレートを必須成分としたアクリル酸エステル系重合体を含有することを特徴とする粘着剤組成物。
【請求項２】
請求項１記載の粘着剤組成物が予め塗工されていることを特徴とする化粧シート。
【発明の詳細な説明】
【技術分野】
【０００１】
本発明は、粘度が低く取り扱いに優れ、優れた耐クリープ性能や引張強さを有する粘着剤組成物や、該粘着剤組成物を予め塗工することにより、現場で簡便に施工できる化粧シートに関する。
【背景技術】
【０００２】
印刷やエンボス加工を施した化粧シートは、家具、扉、壁面等の表面仕上げ材として用いられている。このような化粧シートの使用方法としては、予め基材と化粧シートを接着した化粧材を工場で製造しておいて化粧材として施工する方法、また、建築現場で直接下地に貼り合わせる方法が用いられており、後者については作業性の点から予め粘着剤を塗布した化粧シートが用いられている。
【発明の開示】
【発明が解決しようとする課題】
【０００３】
化粧シート用粘着剤は引張強さだけではなく耐クリープ性能も必要であるため、官能基含有モノマーを共重合し、さらに架橋剤を添加して用いられているが、このような組成においては粘着剤の粘度が高くなる傾向があり、化粧シートに薄く均一に塗布することが難しかった。粘着剤を均一に塗布できない場合、粘着剤本来の性能が得られないおそれがある。なお、粘着剤の固形分を低下させれば粘度は下げられるものの、化粧シートの塗工後に多量の有機溶剤を揮発させる必要が生じる。多量の有機溶剤を揮発させることは環境上好ましくないし、溶剤処理設備の大型化や熱エネルギーのコストを考慮すると、現実的な対応ではなかった。特許文献１〜３には粘着剤を塗工した化粧シートが記載されているが、このような問題を解決できるものではなかった。
【特許文献１】特開2004-160818号公報
【特許文献２】特開2005-138454号公報
【特許文献３】特開平5-247417号公報  本発明は前記課題に鑑み、粘度が低く取り扱いに優れ、優れた耐クリープ性能や引張強さを有する粘着剤組成物や、該粘着剤組成物を予め塗工することにより、現場で簡便に施工できる化粧シートを提供するものである。
【課題を解決するための手段】
【０００４】
第一の発明は、２−ヒドロキシプロピルアクリレートを必須成分としたアクリル酸エステル系重合体を含有することを特徴とする粘着剤組成物である。第二の発明は、前記粘着剤組成物が予め塗工されていることを特徴とする化粧シートである。
【発明の効果】
【０００５】
本発明からなる粘着剤組成物は、化粧シート施工用粘着剤として十分な耐クリープ性能や引張強さを有しながら粘度が低いため、問題なく化粧シートに塗工できる。また、前記粘着剤組成物が予め塗工された化粧シートは、十分な性能を有する粘着剤が薄く均一に塗工されているため、現場で簡便な施工ができ、十分な耐久性能を有する。
【発明を実施するための最良の形態】
【０００６】
本発明における粘着剤組成物は、２−ＨＰＡ（２−ヒドロキシプロピルアクリレート）を必須成分としたアクリル酸エステル系重合体を含有することを特徴とする。重合体を構成する単量体として、粘着性を発現させるためにガラス転移温度が低い単量体として、２−ＥＨＡ（２−エチルヘキシルアクリレート）、ｎ−ＢＡ（ｎ−ブチルアクリレート）、ＥＡ（エチルアクリレート）等が挙げられる。また、凝集力を向上させるためにガラス転移温度が高い単量体を用いても良く、スチレン、メタクリル酸メチル、酢酸ビニル等が挙げられる。その他にもアクリル酸、メタクリル酸、イタコン酸等のカルボキシル基含有単量体、グリシジルメタクリレート等のエポキシ基含有単量体、アクリルアミド等のアミド基含有単量体、ジビニルベンゼン等の不飽和基を複数有する単量体等が用いられる。その他にもメタクリル酸エステル類のような、アクリル酸エステル類と共重合可能な公知の単量体が適宜使用されても良い。２−ＨＰＡの使用量は、単量体全量の０．５〜２０重量％とすることが好ましい。０．５重量％未満であると接着性能が低下し、２０重量％を超えると重合体の粘度が高くなるため取扱い性が悪くなる。水酸基含有単量体として２−ＨＰＡを用いることにより、粘度が低いアクリル酸エステル系重合体を得ることができる。
【０００７】
アクリル酸エステル類の重合は、単量体類やその重合体を溶解できる適当な溶媒下で行うことができる。重合開始剤としては油溶性のものが好ましく、その典型的な例はＡＩＢＮ（アゾイソブチロニトニル）等のアゾ化合物である。
【０００８】
本発明の粘着剤組成物には前記アクリル酸エステル系重合体の他、イソシアネート化合物やエポキシ化合物、シランカップリング剤等の架橋剤、充填材、粘着付与樹脂、粘性調整剤、着色剤、保存剤等を添加しても良い。中でも架橋剤としてイソシアネート化合物を用いた場合、２−ＨＰＡとの架橋により凝集力が向上する。
【０００９】
以下、実施例において本発明をより具体的に説明する。なお、本発明は実施例に限定されるものではない。
【実施例】
【００１０】
アクリル酸エステル系重合体１の製造
攪拌翼、滴下漏斗、温度計、還流管を備えた反応容器に、２−ＥＨＡ  ８２重量部、ｎ−ＢＡ  １０重量部、アクリル酸３重量部、２−ＨＰＡ  ８重量部及び酢酸エチル１１０重量部を仕込み、油浴で６４℃に昇温した。油浴を６４℃に設定したまま、ＡＩＢＮ  ０．０２４重量部を酢酸エチル８重量部に溶解した重合開始剤溶液を１時間かけて滴下し、さらに５時間攪拌することにより、アクリル酸エステル系重合体１を得た。ＢＭ型粘度計を用いて粘度を測定し、ＧＰＣ（ゲルパーミエッションクロマトグラフィー）を用いて重量平均分子量及び分子量分布を測定した。
アクリル酸エステル系重合体２の製造
アクリル酸エステル重合体１の製造において、２−ＨＰＡ  ８重量部を２−ヒドロキシエチルアクリレート８重量部に置き換えた他は同様に行い、アクリル酸エステル系重合体２を得た。同様の方法で性状を測定し、表１にまとめた。
【００１１】
【表１】
2008222819.tif 000002
【００１２】
粘着剤付き化粧シートの調製
表２記載の配合割合でアクリル酸エステル系重合体と、架橋剤としてトリレンジイソシアネート系化合物であるコロネートＬ（日本ポリウレタン工業株式会社製、商品名）を混合し、各粘着剤組成物を得た。フィルムアプリケーター（クリアランス２８０μｍ）を用いて離型紙上に粘着剤組成物を塗布し、１２０℃で９０秒間乾燥することにより溶媒を除去した。これを化粧塩ビシートに転写し、５０℃雰囲気下で２日間養生して粘着剤付き化粧シートを得た。以下の方法に基づいて性能評価を行った。
引張強さ
幅２５ｍｍ、長さ１５０ｍｍの粘着剤付き化粧シートをゴムローラーで２０Ｎの荷重をかけて２往復し、ＳＵＳ３０４板に圧着して室温で１日間養生し、試験体とした。試験体をクロスヘッドスピード３００ｍｍ／分で１８０°方向へ剥離し、強度を測定した。
保持力
接着面積が２５ｍｍ×２５ｍｍとなるようにした他は前記引張強さと同様に試験体を作成した。４０℃雰囲気下で鉛直方向に１ｋｇの荷重をかけて６０分間保持し、ずれた距離を測定した。
ボールタック
ＪＩＳＺ０２３７の１４「傾斜式ボールタック」に準拠して行った。
【００１３】
【表２】
2008222819.tif 000003
実施例の粘着剤付きシートは引張強さ、保持力、ボールタックともに優れていた。一方、比較例の粘着剤付きシートは、アクリル酸エステル系重合体と架橋剤の比が同じものについて比較した場合、引張強さ及びボールタックが劣っていた。アクリル酸エステル系重合体の組成そのものによる影響の他、アクリル酸エステル系重合体１の方が粘度が低く、より均一にシートに塗布できたことによる影響もあるものと推察された。